(57)【要約】【課題】導電性に優れ、導電性ゴム組成物間における導電性のばらつきが少ない導電性ゴム組成物を提供する。【解決手段】イオン液体（Ａ）、（メタ）アクリル重合体（Ｂ）及び架橋剤（Ｃ）を含有してなる導電性ゴム組成物（Ｚ）であって、（Ａ）と（Ｂ）の溶解度パラメータの差の絶対値が１．５以下である導電性ゴム組成物。【選択図】なし【特許請求の範囲】
【請求項１】
イオン液体（Ａ）、（メタ）アクリル重合体（Ｂ）及び架橋剤（Ｃ）を含有してなる導電性ゴム組成物（Ｚ）であって、（Ａ）と（Ｂ）の溶解度パラメータの差の絶対値が１．５以下である導電性ゴム組成物。
【請求項２】
イオン液体（Ａ）が、カチオン（ａ１）とアニオン（ａ２）から構成され、（ａ１）がアミジニウムカチオン（ａ１−１）、ピリジニウムカチオン（ａ１−２）、ピラゾリウムカチオン（ａ１−３）又はグアニジニウムカチオン（ａ１−４）である請求項１に記載の導電性ゴム組成物（Ｚ）。
【請求項３】
イオン液体（Ａ）が、カチオン（ａ１）とアニオン（ａ２）から構成され、（ａ２）が、酢酸アニオン、トリフルオロ酢酸アニオン、メタンスルホン酸アニオン又はドデシルベンゼンスルホン酸アニオンである請求項１又は２に記載の導電性ゴム組成物（Ｚ）。
【請求項４】
導電性ゴム組成物（Ｚ）の重量に基づくイオン液体（Ａ）の含有率が５〜８５重量％であり、（メタ）アクリル重合体（Ｂ）の含有率が１４．９５〜９４．９５重量％、架橋剤（Ｃ）の含有率が０．０５〜２０重量％ある請求項１〜３のいずれかに記載の導電性ゴム組成物（Ｚ）。
【発明の詳細な説明】
【技術分野】
【０００１】
本発明は、導電性ゴム組成物に関する。
【背景技術】
【０００２】
従来、ゴム材料に導電性を付与する手段としては、ゴム材料に、導電性カーボンブラック、グラファイト、金属粉等の導電性フィラーを添加する手段が知られている。しかしながら、このような手段では、ゴム材料に導電性を付与する場合には、ゴム材料中における導電フィラーの含有量や分散状態の僅かな差によって、その抵抗値が急激に変化するため、ゴム材料間における導電性にばらつきが生じやすく、安定した導電性が得られないという問題がある（特許文献１）。
【０００３】
そこで、そのような問題を解決するため、エピクロロヒドリン−エチレンオキサイド共重合体を導電性調整剤として使用する方法が提案されている（特許文献２）。しかしながら、上記の方法では、抵抗値として１０5 （Ω・ｃｍ）以下のものは得られず、導電性が低いという課題がある。
【先行技術文献】
【特許文献】
【０００４】
【特許文献１】特開２０００−２４８１３９号公報
【特許文献２】特開平１−１４２５６９号公報
【発明の概要】
【発明が解決しようとする課題】
【０００５】
本発明の目的は、導電性に優れ、導電性ゴム組成物間における導電性のばらつきが少ない導電性ゴム組成物を提供することにある。
【課題を解決するための手段】
【０００６】
本発明者は、上記課題を解決すべく鋭意検討した結果本発明に到達した。即ち、本発明は、イオン液体（Ａ）、（メタ）アクリル重合体（Ｂ）及び架橋剤（Ｃ）含有してなる導電性ゴム組成物（Ｚ）であって、（Ａ）と（Ｂ）の溶解度パラメータの差の絶対値が１．５以下である導電性ゴム組成物である。なお、「（メタ）アクリル」は、アクリル又はメタクリルを意味する。
【発明の効果】
【０００７】
本発明の導電性ゴム組成物（Ｚ）は、導電性に優れ、製品間における導電性のばらつきが少ないという効果を奏する。
【発明を実施するための形態】
【０００８】
本発明におけるイオン液体（Ａ）は、１００℃以下の融点を有し、電導度が１〜２００ｍＳ／ｃｍであり、好ましくは１０〜２００ｍＳ／ｃｍである。
（Ａ）としては、カチオン（ａ１）とアニオン（ａ２）から構成されものが挙げられる。
【０００９】
カチオン（ａ１）としては、アミジニウムカチオン（ａ１−１）、ピリジニウムカチオン（ａ１−２）、ピラゾリウムカチオン（ａ１−３）及びグアニジニウムカチオン（ａ１−４）等が挙げられる。
【００１０】
アミジニウムカチオン（ａ１−１）としては下記のものが挙げられる。
［１］イミダゾリニウムカチオン（ａ１−１−１）
具体的には、１，２，３，４−テトラメチルイミダゾリニウムカチオン、１，３，４−
トリメチル−２−エチルイミダゾリニウムカチオン、１，３−ジメチルイミダゾリニウムカチオン、１，３−ジメチル−２，４−ジエチルイミダゾリニウムカチオン、１，２−ジメチル−３，４−ジエチルイミダゾリニウムカチオン、１−メチル−２，３，４−トリエチルイミダゾリニウムカチオン、１，２，３，４−テトラエチルイミダゾリニウムカチオン、１，２，３−トリメチルイミダゾリニウムカチオン、１，３−ジメチル−２−エチルイミダゾリニウムカチオン、１−エチル−２，３−ジメチルイミダゾリニウムカチオン、１，２，３−トリエチルイミダゾリニウムカチオン、４−シアノ−１，２，３−トリメチルイミダゾリニウムカチオン、３−シアノメチル−１，２−ジメチルイミダゾリニウムカチオン、２−シアノメチル−１，３−ジメチルイミダゾリニウムカチオン、４−アセチル−１，２，３−トリメチルイミダゾリニウムカチオン、３−アセチルメチル−１，２−ジメチルイミダゾリニウムカチオン、４−メチルカルボキシメチル−１，２，３−トリメチルイミダゾリニウムカチオン、３−メチルカルボキシメチル−１，２−ジメチルイミダゾリニウムカチオン、４−メトキシ−１，２，３−トリメチルイミダゾリニウムカチオン、３−メトキシメチル−１，２−ジメチルイミダゾリニウムカチオン、４−ホルミル−１，２，３−トリメチルイミダゾリニウムカチオン、３−ホルミルメチル−１，２−ジメチルイミダゾリニウムカチオン、３−ヒドロキシエチル−１，２−ジメチルイミダゾリニウムカチオン、４−ヒドロキシメチル−１，２，３−トリメチルイミダゾリニウムカチオン及び２−ヒドロキシエチル−１，３−ジメチルイミダゾリニウムカチオン等が挙げられる。
【００１１】
［２］イミダゾリウムカチオン（ａ１−１−２）
具体的には、１，３−ジメチルイミダゾリウムカチオン、１，３−ジエチルイミダゾリウムカチオン、１−エチル−３−メチルイミダゾリウムカチオン、１，２，３−トリメチルイミダゾリウムカチオン、１，２，３，４−テトラメチルイミダゾリウムカチオン、１，３−ジメチル−２−エチルイミダゾリウムカチオン、１，２−ジメチル−３−エチル−イミダゾリウムカチオン、１，２，３−トリエチルイミダゾリウムカチオン、１，２，３，４−テトラエチルイミダゾリウムカチオン、１，３−ジメチル−２−フェニルイミダゾリウムカチオン、１，３−ジメチル−２−ベンジルイミダゾリウムカチオン、１−ベンジル−２，３−ジメチル−イミダゾリウムカチオン、４−シアノ−１，２，３−トリメチルイミダゾリウムカチオン、３−シアノメチル−１，２−ジメチルイミダゾリウムカチオン、２−シアノメチル−１，３−ジメチル−イミダゾリウムカチオン、４−アセチル−１，２，３−トリメチルイミダゾリウムカチオン、３−アセチルメチル−１，２−ジメチルイミダゾリウムカチオン、４−メチルカルボキシメチル−１，２，３−トリメチルイミダゾリウムカチオン、３−メチルカルボキシメチル−１，２−ジメチルイミダゾリウムカチオン、４−メトキシ−１，２，３−トリメチルイミダゾリウムカチオン、３−メトキシメチル−１，２−ジメチルイミダゾリウムカチオン、４−ホルミル−１，２，３−トリメチルイミダゾリウムカチオン、３−ホルミルメチル−１，２−ジメチルイミダゾリウムカチオン、３−ヒドロキシエチル−１，２−ジメチルイミダゾリウムカチオン、４−ヒドロキシメチル−１，２，３−トリメチルイミダゾリウムカチオン及び２−ヒドロキシエチル−１，３−ジメチルイミダゾリウムカチオン等が挙げられる。
【００１２】
［３］テトラヒドロピリミジニウムカチオン（ａ１−１−３）
具体的には、１，３−ジメチル−１，４，５，６−テトラヒドロピリミジニウムカチオン、１，２，３−トリメチル−１，４，５，６−テトラヒドロピリミジニウムカチオン、１，２，３，４−テトラメチル−１，４，５，６−テトラヒドロピリミジニウムカチオン、１，２，３，５−テトラメチル−１，４，５，６−テトラヒドロピリミジニウムカチオン、８−メチル−１，８−ジアザビシクロ［５，４，０］−７−ウンデセニウムカチオン、５−メチル−１，５−ジアザビシクロ［４，３，０］−５−ノネニウムカチオン、４−シアノ−１，２，３−トリメチル−１，４，５，６−テトラヒドロピリミジニウムカチオン、３−シアノメチル−１，２−ジメチル−１，４，５，６−テトラヒドロピリミジニウムカチオン、２−シアノメチル−１，３−ジメチル−１，４，５，６−テトラヒドロピリミジニウムカチオン、４−アセチル−１，２，３−トリメチル−１，４，５，６−テトラヒドロピリミジニウムカチオン、３−アセチルメチル−１，２−ジメチル−１，４，５，６−テトラヒドロピリミジニウムカチオン、４−メチルカルボキシメチル−１，２，３−トリメチル−１，４，５，６−テトラヒドロピリミジニウムカチオン、３−メチルカルボキシメチル−１，２−ジメチル−１，４，５，６−テトラヒドロピリミジニウムカチオン、４−メトキシ−１，２，３−トリメチル−１，４，５，６−テトラヒドロピリミジニウムカチオン、３−メトキシメチル−１，２−ジメチル−１，４，５，６−テトラヒドロピリミジニウムカチオン、４−ホルミル−１，２，３−トリメチル−１，４，５，６−テトラヒドロピリミジニウムカチオン、３−ホルミルメチル−１，２−ジメチル−１，４，５，６−テトラヒドロピリミジニウムカチオン、３−ヒドロキシエチル−１，２−ジメチル−１，４，５，６−テトラヒドロピリミジニウムカチオン、４−ヒドロキシメチル−１，２，３−トリメチル−１，４，５，６−テトラヒドロピリミジニウムカチオン及び２−ヒドロキシエチル−１，３−ジメチル−１，４，５，６−テトラヒドロピリミジニウムカチオン等が挙げられる。
【００１３】
［４］ジヒドロピリミジニウムカチオン（ａ１−１−４）
具体的には、１，２，３−トリメチル−１，４−ジヒドロピリミジニウムカチオン、１，２，３，４−テトラメチル−１，４−ジヒドロピリミジニウムカチオン、１，２，３，５−テトラメチル−１，６−ジヒドロピリミジニウムカチオン、８−メチル−１，８−ジアザビシクロ［５，４，０］−７，９−ウンデカジエニウムカチオン、５−メチル−１，５−ジアザビシクロ［４，３，０］−５，７−ノナジエニウムカチオン、４−シアノ−１，２，３−トリメチル−１，６−ジヒドロピリミジニウムカチオン、３−シアノメチル−１，２−ジメチル−１，４−ジヒドロピリミジニウムカチオン、２−シアノメチル−１，３−ジメチル−１，４−ジヒドロピリミジニウムカチオン、４−アセチル−１，２，３−トリメチル−１，６−ジヒドロピリミジニウムカチオン、３−アセチルメチル−１，２−ジメチル−１，４−ジヒドロピリミジニウムカチオン、４−メチルカルボキシメチル−１，２，３−トリメチル−１，４−ジヒドロピリミジニウムカチオン、３−メチルカルボキシメチル−１，２−ジメチル−１，４−ジヒドロピリミジニウムカチオン、４−メトキシ−１，２，３−トリメチル−１，６−ジヒドロピリミジニウムカチオン、３−メトキシメチル−１，２−ジメチル−１，４−ジヒドロピリミジニウムカチオン、４−ホルミル−１，２，３−トリメチル−１，６−ジヒドロピリミジニウムカチオン、３−ホルミルメチル−１，２−ジメチル−１，６−ジヒドロピリミジニウムカチオン、３−ヒドロキシエチル−１，２−ジメチル−１，６−ジヒドロピリミジニウムカチオン、４−ヒドロキシメチル−１，２，３−トリメチル−１，４−ジヒドロピリミジニウムカチオン及び２−ヒドロキシエチル−１，３−ジメチル−１，４−ヒドロピリミジニウムカチオン等が挙げられる。
【００１４】
ピリジニウムカチオン（ａ１−２）としては、３−メチル−１−プロピルピリジニウムカチオン、１−プロピル−３−メチルピリジニウムカチオン、１−ブチル−３−メチルピリジニウムカチオン、１−ブチル−４−メチルピリジニウムカチオン、１−ブチル−３，４−ジメチルピリジニウムカチオン及び１−ブチル−３，５−ジメチルピリジニウムカチオン等が挙げられる。
【００１５】
ピラゾリウムカチオン（ａ１−３）としては、１、２−ジメチルピラゾリウムカチオン、１−メチル−２−プロピルピラゾリウムカチオン、１−ｎ−ブチル−２−メチルピラゾリウムカチオン及び１−ｎ−ブチル−２−エチルピラゾリウムカチオン等が挙げられる。
【００１６】
グアニジニウムカチオン（ａ１−４）としては下記のものが挙げられる。
［１］イミダゾリニウム骨格を有するグアニジニウムカチオン（ａ１−４−１）
具体的には、２−ジメチルアミノ−１，３，４−トリメチルイミダゾリニウムカチオン、２−ジエチルアミノ−１，３，４−トリメチルイミダゾリニウムカチオン、２−ジエチルアミノ−１，３−ジメチル−４−エチルイミダゾリニウムカチオン、２−ジメチルアミノ−１−メチル−３，４−ジエチルイミダゾリニウムカチオン、２−ジエチルアミノ−１−メチル−３，４−ジエチルイミダゾリニウムカチオン、２−ジエチルアミノ−１，３，４−テトラエチルイミダゾリニウムカチオン、２−ジメチルアミノ−１，３−ジメチルイミダゾリニウムカチオン、２−ジエチルアミノ−１，３−ジメチルイミダゾリニウムカチオン、２−ジメチルアミノ−１−エチル−３−メチルイミダゾリニウムカチオン、２−ジエチルアミノ−１，３−ジエチルイミダゾリニウムカチオン、１，５，６，７−テトラヒドロ−１，２−ジメチル−２Ｈ−イミド［１，２ａ］イミダゾリニウムカチオン、１，５−ジヒドロ−１，２−ジメチル−２Ｈ−イミド［１，２ａ］イミダゾリニウムカチオン、１，５，６，７−テトラヒドロ−１，２−ジメチル−２Ｈ−ピリミド［１，２ａ］イミダゾリニウムカチオン、１，５−ジヒドロ−１，２−ジメチル−２Ｈ−ピリミド［１，２ａ］イミダゾリニウムカチオン、２−ジメチルアミノ−４−シアノ−１，３−ジメチルイミダゾリニウムカチオン、２−ジメチルアミノ−３−シアノメチル−１−メチルイミダゾリニウムカチオン、２−ジメチルアミノ−４−アセチル−１，３−ジメチルイミダゾリニウムカチオン、２−ジメチルアミノ−３−アセチルメチル−１−メチルイミダゾリニウムカチオン、２−ジメチルアミノ−４−メチルカルボキシメチル−１，３−ジメチルイミダゾリニウムカチオン、２−ジメチルアミノ−３−メチルカルボキシメチル−１−メチルイミダゾリニウムカチオン、２−ジメチルアミノ−４−メトキシ−１，３−ジメチルイミダゾリニウムカチオン、２−ジメチルアミノ−３−メトキシメチル−１−メチルイミダゾリニウムカチオン、２−ジメチルアミノ−４−ホルミル−１，３−ジメチルイミダゾリニウムカチオン、２−ジメチルアミノ−３−ホルミルメチル−１−メチルイミダゾリニウムカチオン、２−ジメチルアミノ−３−ヒドロキシエチル−１−メチルイミダゾリニウムカチオン及び２−ジメチルアミノ−４−ヒドロキシメチル−１，３−ジメチルイミダゾリニウムカチオン等が挙げられる。
【００１７】
［２］イミダゾリウム骨格を有するグアニジニウムカチオン（ａ１−４−２）
具体的には、２−ジメチルアミノ−１，３，４−トリメチルイミダゾリウムカチオン、
２−ジエチルアミノ−１，３，４−トリメチルイミダゾリウムカチオン、２−ジエチルアミノ−１，３−ジメチル−４−エチルイミダゾリウムカチオン、２−ジメチルアミノ−１−メチル−３，４−ジエチルイミダゾリウムカチオン、２−ジエチルアミノ−１−メチル−３，４−ジエチルイミダゾリウムカチオン、２−ジエチルアミノ−１，３，４−テトラエチルイミダゾリウムカチオン、２−ジメチルアミノ−１，３−ジメチルイミダゾリウムカチオン、２−ジエチルアミノ−１，３−ジメチルイミダゾリウムカチオン、２−ジメチルアミノ−１−エチル−３−メチルイミダゾリウムカチオン、２−ジエチルアミノ−１，３−ジエチルイミダゾリウムカチオン、１，５，６，７−テトラヒドロ−１，２−ジメチル−２Ｈ−イミド［１，２ａ］イミダゾリウムカチオン、１，５−ジヒドロ−１，２−ジメチル−２Ｈ−イミド［１，２ａ］イミダゾリウムカチオン、１，５，６，７−テトラヒドロ−１，２−ジメチル−２Ｈ−ピリミド［１，２ａ］イミダゾリウムカチオン、１，５−ジヒドロ−１，２−ジメチル−２Ｈ−ピリミド［１，２ａ］イミダゾリウムカチオン、２−ジメチルアミノ−４−シアノ−１，３−ジメチルイミダゾリウムカチオン、２−ジメチルアミノ−３−シアノメチル−１−メチルイミダゾリウムカチオン、２−ジメチルアミノ−４−アセチル−１，３−ジメチルイミダゾリニウムカチオン、２−ジメチルアミノ−３−アセチルメチル−１−メチルイミダゾリウムカチオン、２−ジメチルアミノ−４−メチルカルボキシメチル−１，３−ジメチルイミダゾリウムカチオン、２−ジメチルアミノ−３−メチルカルボキシメチル−１−メチルイミダゾリウムカチオン、２−ジメチルアミノ−４−メトキシ−１，３−ジメチルイミダゾリウムカチオン、２−ジメチルアミノ−３−メトキシメチル−１−メチルイミダゾリウムカチオン、２−ジメチルアミノ−４−ホルミル−１，３−ジメチルイミダゾリウムカチオン、２−ジメチルアミノ−３−ホルミルメチル−１−メチルイミダゾリウムカチオン、２−ジメチルアミノ−３−ヒドロキシエチル−１−メチルイミダゾリウムカチオン及び２−ジメチルアミノ−４−ヒドロキシメチル−１，３−ジメチルイミダゾリウムカチオン等が挙げられる。
【００１８】
［３］テトラヒドロピリミジニウム骨格を有するグアニジニウムカチオン（ａ１−４−３）
具体的には、２−ジメチルアミノ−１，３，４−トリメチル−１，４，５，６−テトラヒドロピリミジニウムカチオン、２−ジエチルアミノ−１，３，４−トリメチル−１，４，５，６−テトラヒドロピリミジニウムカチオン、２−ジエチルアミノ−１，３−ジメチル−４−エチル−１，４，５，６−テトラヒドロピリミジニウムカチオン、２−ジメチルアミノ−１−メチル−３，４−ジエチル−１，４，５，６−テトラヒドロピリミジニウムカチオン、２−ジエチルアミノ−１−メチル−３，４−ジエチル−１，４，５，６−テトラヒドロピリミジニウムカチオン、２−ジエチルアミノ−１，３，４−テトラエチル−１，４，５，６−テトラヒドロピリミジニウムカチオン、２−ジメチルアミノ−１，３−ジメチル−１，４，５，６−テトラヒドロピリミジニウムカチオン、２−ジエチルアミノ−１，３−ジメチル−１，４，５，６−テトラヒドロピリミジニウムカチオン、２−ジメチルアミノ−１−エチル−３−メチル−１，４，５，６−テトラヒドロピリミジニウムカチオン、２−ジエチルアミノ−１，３−ジエチル−１，４，５，６−テトラヒドロピリミジニウムカチオン、１，３，４，６，７，８−ヘキサヒドロ−１，２−ジメチル−２Ｈ−イミド［１，２ａ］ピリミジニウムカチオン、１，３，４，６−テトラヒドロ−１，２−ジメチル−２Ｈ−イミド［１，２ａ］ピリミジニウムカチオン、１，３，４，６，７，８−ヘキサヒドロ−１，２−ジメチル−２Ｈ−ピリミド［１，２ａ］ピリミジニウム、１，３，４，６−テトラヒドロ−１，２−ジメチル−２Ｈ−ピリミド［１，２ａ］ピリミジニウムカチオン、２−ジメチルアミノ−４−シアノ−１，３−ジメチル−１，４，５，６−テトラヒドロピリミジニウムカチオン、２−ジメチルアミノ−３−シアノメチル−１−メチル−１，４，５，６−テトラヒドロピリミジニウムカチオン、２−ジメチルアミノ−４−アセチル−１，３−ジメチル−１，４，５，６−テトラヒドロピリミジニウムカチオン、２−ジメチルアミノ−３−アセチルメチル−１−メチル−１，４，５，６−テトラヒドロピリミジニウムカチオン、２−ジメチルアミノ−４−メチルカルボキシメチル−１，３−ジメチル−１，４，５，６−テトラヒドロピリミジニウムカチオン、２−ジメチルアミノ−３−メチルカルボキシメチル−１−メチル−１，４，５，６−テトラヒドロピリミジニウムカチオン、２−ジメチルアミノ−４−メトキシ−１，３−ジメチル−１，４，５，６−テトラヒドロピリミジニウムカチオン、２−ジメチルアミノ−３−メトキシメチル−１−メチル−１，４，５，６−テトラヒドロピリミジニウムカチオン、２−ジメチルアミノ−４−ホルミル−１，３−ジメチル−１，４，５，６−テトラヒドロピリミジニウムカチオン、２−ジメチルアミノ−３−ホルミルメチル−１−メチル−１，４，５，６−テトラヒドロピリミジニウムカチオン、２−ジメチルアミノ−３−ヒドロキシエチル−１−メチル−１，４，５，６−テトラヒドロピリミジニウムカチオン及び２−ジメチルアミノ−４−ヒドロキシメチル−１，３−ジメチル−１，４，５，６−テトラヒドロピリミジニウムカチオン等が挙げられる。
【００１９】
［４］ジヒドロピリミジニウム骨格を有するグアニジニウムカチオン（ａ１−４−４）
具体的には、２−ジメチルアミノ−１，３，４−トリメチル−１，４−ジヒドロピリミジニウムカチオン、２−ジエチルアミノ−１，３，４−トリメチル−１，６−ジヒドロピリミジニウムカチオン、２−ジエチルアミノ−１，３−ジメチル−４−エチル−１，６−ジヒドロピリミジニウムカチオン、２−ジメチルアミノ−１−メチル−３，４−ジエチル−１，４−ジヒドロピリミジニウムカチオン、２−ジエチルアミノ−１−メチル−３，４−ジエチル−１，４−ジヒドロピリミジニウムカチオン、２−ジエチルアミノ−１，３，４−テトラエチル−１，６−ジヒドロピリミジニウムカチオン、２−ジメチルアミノ−１，３−ジメチル−１，４−ジヒドロピリミジニウムカチオン、２−ジエチルアミノ−１，３−ジメチル−１，４−ジヒドロピリミジニウムカチオン、２−ジメチルアミノ−１−エチル−３−メチル−１，４−ジヒドロピリミジニウムカチオン、２−ジエチルアミノ−１，３−ジエチル−１，６−ジヒドロピリミジニウムカチオン、１，６，７，８−テトラヒドロ−１，２−ジメチル−２Ｈ−イミド［１，２ａ］ピリミジニウムカチオン、１，６−ジヒドロ−１，２−ジメチル−２Ｈ−イミド［１，２ａ］ピリミジニウムカチオン、１，６，７，８−テトラヒドロ−１，２−ジメチル−２Ｈ−ピリミド［１，２ａ］ピリミジニウムカチオン、１，６−ジヒドロ−１，２−ジメチル−２Ｈ−ピリミド［１，２ａ］ピリミジニウムカチオン、２−ジメチルアミノ−４−シアノ−１，３−ジメチル−１，４−ジヒドロピリミジニウムカチオン、２−ジメチルアミノ−３−シアノメチル−１−メチル−１，６−ジヒドロピリミジニウムカチオン、２−ジメチルアミノ−４−アセチル−１，３−ジメチル−１，４−ジヒドロピリミジニウムカチオン、２−ジメチルアミノ−３−アセチルメチル−１−メチル−１，４−ジヒドロピリミジニウムカチオン、２−ジメチルアミノ−４−メチルカルボキシメチル−１，３−ジメチル−１，４−ジヒドロピリミジニウムカチオン、２−ジメチルアミノ−３−メチルカルボキシメチル−１−メチル−１，４−ジヒドロピリミジニウムカチオン、２−ジメチルアミノ−４−メトキシ−１，３−ジメチル−１，６−ジヒドロピリミジニウムカチオン、２−ジメチルアミノ−３−メトキシメチル−１−メチル−１，４−ジヒドロピリミジニウムカチオン、２−ジメチルアミノ−４−ホルミル−１，３−ジメチル−１，４，５，６−テトラヒドロピリミジニウムカチオン、２−ジメチルアミノ−３−ホルミルメチル−１−メチル−１，４，５，６−テトラヒドロピリミジニウムカチオン、２−ジメチルアミノ−３−ヒドロキシエチル−１−メチル−１，４，５，６−テトラヒドロピリミジニウムカチオン及び２−ジメチルアミノ−４−ヒドロキシメチル−１，３−ジメチル−１，４−ジヒドロピリミジニウムカチオン等が挙げられる。
【００２０】
カチオン（ａ１）のうち、導電性の観点から好ましいのはアミジニウムカチオン（ａ１
−１）であり、更に好ましいのはイミダゾリウムカチオン（ａ１−１−２）、特に好ましいのは１−エチル−３−メチルイミダゾリウムカチオンである。
【００２１】
アニオン（ａ２）としては、下記に例示する酸［１］〜［１１］からプロトンを除いた
アニオンが挙げられる。アニオンは２種以上の混合物であってもよい。
【００２２】
［１］カルボン酸
モノカルボン酸｛炭素数１〜３０の脂肪族モノカルボン酸［飽和モノカルボン酸（ギ酸、酢酸、プロピオン酸、酪酸、イソ酪酸、吉草酸、カプロン酸、エナント酸、カプリル酸、ペラルゴン酸、ラウリル酸、ミリスチン酸、ステアリン酸及びベヘン酸等）、フッ素原子含有カルボン酸（トリフルオロ酢酸等）及び不飽和モノカルボン酸（アクリル酸、メタクリル酸及びオレイン酸等）］及び芳香族モノカルボン酸（安息香酸、ケイ皮酸及びナフトエ酸等）｝；
ポリカルボン酸（２〜４価のポリカルボン酸）｛脂肪族ポリカルボン酸［飽和ポリカルボン酸（シュウ酸、マロン酸、コハク酸、グルタル酸、アジピン酸、ピメリン酸、スベリン酸、アゼライン酸及びセバシン酸等）；不飽和ポリカルボン酸（マレイン酸、フマール酸及びイタコン酸等）］；芳香族ポリカルボン酸［フタル酸、イソフタル酸、テレフタル酸、トリメリット酸及びピロメリット酸等］；脂肪族オキシカルボン酸［グリコール酸、乳酸及び酒石酸等］；芳香族オキシカルボン酸［サリチル酸及びマンデル酸等］；硫黄原子含有ポリカルボン酸［チオジプロピオン酸等］；その他のポリカルボン酸［シクロブテン−１，２−ジカルボン酸、シクロペンテン−１，２−ジカルボン酸、フラン−２，３−ジカルボン酸、ビシクロ［２，２，１］ヘプタ−２−エン−２，３−ジカルボン酸及びビシクロ［２，２，１］ヘプタ−２，５−ジエン−２，３−ジカルボン酸］等｝
【００２３】
［２］スルホン酸
炭素数１〜３０のアルカンスルホン酸（メタンスルホン酸、エタンスルホン酸、ブタンスルホン酸、オクタンスルホン酸及びドデカンスルホン酸等）；
炭素数７〜３０のアルキルベンゼンスルホン酸（オクチルベンゼンスルホン酸及びドデシルベンゼンスルホン酸等）
【００２４】
［３］無機酸
フッ酸、塩酸、硫酸、リン酸、ＨＣｌＯ4、ＨＢＦ4、ＨＰＦ6、ＨＡｓＦ6、及びＨＳｂＦ6等；
【００２５】
［４］ハロゲン原子含有アルキル基置換無機酸（アルキル基の炭素数１〜３０）
ＨＢＦn（ＣＦ3）4-n（ｎは０〜３の整数）、ＨＰＦn（ＣＦ3）6-n（ｎは０〜５の整数）、トリフルオロメタンスルホン酸、ペンタフルオロエタンスルホン酸、ヘプタフルオロプロパンスルホン酸、トリクロロメタンスルホン酸、ペンタクロロプロパンスルホン酸、ヘプタクロロブタンスルホン酸、トリス（ペンタフルオロエチル）トリフルオロホスフェート、トリフルオロ酢酸、ペンタフルオロプロピオン酸、ペンタフルオロブタン酸、トリクロロ酢酸、ペンタクロロプロピオン酸及びヘプタクロロブタン酸等；
【００２６】
［５］ハロゲン原子含有スルホニルイミド（炭素数１〜３０）
ビス（フルオロメチルスルホニル）イミド、ビス（トリフルオロメタンスルホニル）イミド及びビス（フルオロスルホニル）イミド等；
【００２７】
［６］ハロゲン原子含有スルホニルメチド（炭素数３〜３０）
トリス（トリフルオロメチルスルホニル）メチド等；
【００２８】
［７］ハロゲン原子含有カルボン酸アミド（炭素数２〜３０）
ビス（トリフルオロアセト）アミド等；
【００２９】
［８］ニトリル基含有イミド：
ＨＮ（ＣＮ）2等；
【００３０】
［９］ニトリル含有メチド
ＨＣ（ＣＮ）3等；
【００３１】
［１０］炭素数１〜３０のハロゲン原子含有アルキルアミン
ＨＮ（ＣＦ3）2等；
【００３２】
［１１］シアン酸
チオシアン酸等；
【００３３】
アニオン（ａ２）のうち、後述する（メタ）アクリル重合体（Ｂ）との相溶性、低腐食
性及び低有害性の観点から好ましいのは、［１］、［２］、［３］、［４］又は［５］からプロトンを除いたアニオンであり、更に好ましいのは、［１］又は［２］からプロトンを除いたアニオンであり、特に好ましいのは、酢酸アニオン、トリフルオロ酢酸アニオン、メタンスルホン酸アニオン及びドデシルベンゼンスルホン酸アニオンである。
【００３４】
（Ａ）の溶解性パラメーター（以下ＳＰ値と略記する）は、好ましくは９．７〜１２．
５（ｃａｌ／ｃｍ３）１／２、であり、更に好ましくは９．８〜１２．３（ｃａｌ／ｃｍ３）１／２、特に好ましくは９．９〜１２．０（ｃａｌ／ｃｍ３）１／２である。
なお（Ａ）のＳＰ値は、以下の方法により求めた数値である。
メタクリル酸メチル５０ｇと（Ａ）５０ｇを混合して得られた懸濁液に、メタクリル酸２−ヒドロキシエチルを滴下していき、懸濁液が透明になった時点を目視で確認し、メタクリル酸２−ヒドロキシエチルの滴下量（ｇ）を用いて、以下の計算式から（Ａ）のＳＰ値を算出した。
（Ａ）のＳＰ値＝（９．７Ｐ＋１３．５Ｑ）／１００
９．７：メタクリル酸メチルのＳＰ値
Ｐ：メタクリル酸メチル及びメタクリル酸２−ヒドロキシエチルの合計重量に基づくメタクリル酸メチルの重量比率（重量％）
１３．５：メタクリル酸２−ヒドロキシエチルのＳＰ値
Ｑ：メタクリル酸メチル及びメタクリル酸２−ヒドロキシエチルの合計重量に基づくメタクリル酸２−ヒドロキシエチルの重量比率（重量％）
なお、上記の測定方法で算出できる（Ａ）のＳＰ値の範囲は、９．７〜１２．５である。
【００３５】
イオン液体（Ａ）の合成方法としては、目的とするイオン液体が得られれば特に限定されないが、例えば「イオン性液体−開発の最前線と未来−」［大野弘幸、２００３年発行、シーエムシー出版］に記載されている、ハロゲン化物法、水酸化物法、酸エステル法、錯形成法及び中和法等が挙げられる。
【００３６】
本発明における（メタ）アクリル重合体（Ｂ）としては、炭素数１〜８のアルキル基を有する（メタ）アクリル酸アルキルエステル（ｂ１）を構成単量体とする重合体が挙げられる。（ｂ１）は単独でも２種以上を併用してもよい。
（ｂ１）としては、（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸イソブチル、（メタ）アクリル酸ｔ−ブチル、（メタ）アクリル酸ペンチル、（メタ）アクリル酸ヘキシル、（メタ）アクリル酸ヘプチル、（メタ）アクリル酸オクチル、（メタ）アクリル酸２−エチルヘキシル及び（メタ）アクリル酸イソオクチル等が挙げられる。
【００３７】
（Ｂ）は、（ｂ１）に加え、下記の単量体（ｂ２）〜（ｂ１０）を構成単量体とすることができる。
【００３８】
ヒドロキシル基含有単量体（ｂ２）；
ヒドロキシル基含有芳香族単量体（ｐ−ヒドロキシスチレン等）、ヒドロキシアルキル（炭素数２〜８）（メタ）アクリレート［２−ヒドロキシエチル（メタ）アクリレート、及び２−又は３−ヒドロキシプロピル（メタ）アクリレート等］、ビニルアルコール、炭素数３〜１２のアルケノール［（メタ）アリルアルコール、クロチルアルコール、イソクロチルアルコール、１−オクテノール及び１−ウンデセノール等］、炭素数４〜１２のアルケンジオール［１−ブテン−３−オール、２−ブテン−１−オール及び２−ブテン−１，４−ジオール等］、ヒドロキシアルキル（炭素数１〜６）アルケニル（炭素数３〜１０）エーテル（２−ヒドロキシエチルプロペニルエーテル等）、多価（３〜８価）アルコール（グリセリン、ペンタエリスリトール、ソルビトール、ソルビタン、ジグリセリン、糖類及び蔗糖等）のアルケニル（炭素数３〜１０）エーテル又は（メタ）アクリレート［蔗糖（メタ）アリルエーテル等］等が挙げられる。なお、「（メタ）アクリレート」は、アクリレート又はメタクリレートを意味し、「（メタ）アリル」は、アリル又はメタリルを意味する。
【００３９】
ポリオキシアルキレン鎖含有単量体（ｂ３）；
ポリオキシアルキレングリコール（アルキレン基の炭素数２〜４、重合度２〜５０）、ポリオキシアルキレンポリオール［上記３〜８価のアルコールのポリオキシアルキレンエーテル（アルキレン基の炭素数２〜４、重合度２〜１００）］、ポリオキシアルキレングリコール又はポリオキシアルキレンポリオールのアルキル（炭素数１〜４）エーテルのモノ（メタ）アクリレート［ポリエチレングリコール［数平均分子量（以下Ｍｎと略記する）：１００〜３００）モノ（メタ）アクリレート、ポリプロピレングリコール（Ｍｎ：１３０〜５００）モノ（メタ）アクリレート、メトキシポリエチレングリコール（Ｍｎ：１１０〜３１０）（メタ）アクリレート、ラウリルアルコールエチレンオキシド付加物（２〜３０モル）（メタ）アクリレート及びモノ（メタ）アクリル酸ポリオキシエチレン（Ｍｎ：１５０〜２３０）ソルビタン等］等が挙げられる。
【００４０】
窒素原子含有単量体（ｂ４）
アミド基含有単量体（ｂ４−１）：
（メタ）アクリルアミド、モノアルキルアミノ（メタ）アクリルアミド［窒素原子に炭素数１〜４のアルキル基が１つ結合したもの；例えばＮ−メチル（メタ）アクリルアミド、Ｎ−エチル（メタ）アクリルアミド、Ｎ−イソプロピル（メタ）アクリルアミド及びＮ−ｎ−又はイソブチル（メタ）アクリルアミド等］、モノアルキルアミノアルキル（メタ）アクリルアミド［窒素原子に炭素数１〜４のアルキル基が１つ結合したアミノアルキル基（炭素数２〜６）を有するもの；例えばＮ−メチルアミノエチル（メタ）アクリルアミド、Ｎ−エチルアミノエチル（メタ）アクリルアミド、Ｎ−イソプロピルアミノ−ｎ−ブチル（メタ）アクリルアミド及びＮ−ｎ−又はイソブチルアミノ−ｎ−ブチル（メタ）アクリルアミド等］、ジアルキルアミノ（メタ）アクリルアミド［窒素原子に炭素数１〜４のアルキル基が２つ結合したもの；例えばＮ，Ｎ−ジメチル（メタ）アクリルアミド、Ｎ，Ｎ−ジエチル（メタ）アクリルアミド、Ｎ，Ｎ−ジイソプロピル（メタ）アクリルアミド及びＮ，Ｎ−ジ−ｎ−ブチル（メタ）アクリルアミド等］、ジアルキルアミノアルキル（メタ）アクリルアミド［窒素原子に炭素数１〜４のアルキル基が２つ結合したアミノアルキル基（炭素数２〜６）を有するもの；例えばＮ，Ｎ−ジメチルアミノエチル（メタ）アクリルアミド、Ｎ，Ｎ−ジエチルアミノエチル（メタ）アクリルアミド、Ｎ，Ｎ−ジメチルアミノプロピル（メタ）アクリルアミド及びＮ，Ｎ−ジ−ｎ−ブチルアミノブチル（メタ）アクリルアミド等］、Ｎ−ビニルカルボン酸アミド［Ｎ−ビニルホルムアミド、Ｎ−ビニルアセトアミド、Ｎ−ビニル−ｎ−又はイソプロピオニルアミド及びＮ−ビニルヒドロキシアセトアミド等］等のアミド基のみに窒素原子を有するものが挙げられる。
【００４１】
ニトロ基含有単量体（ｂ４−２）：
４−ニトロスチレン等が挙げられる。
【００４２】
１〜３級アミノ基含有単量体（ｂ４−３）：
１級アミノ基含有単量体｛炭素数３〜６のアルケニルアミン［（メタ）アリルアミン及びクロチルアミン等］、アミノアルキル（炭素数２〜６）（メタ）アクリレート［アミノエチル（メタ）アクリレート等］｝；２級アミノ基含有単量体｛モノアルキルアミノアルキル（メタ）アクリレート［窒素原子に炭素数１〜６のアルキル基が１つ結合したアミノアルキル基（炭素数２〜６）を有するもの；例えばｔ−ブチルアミノエチル（メタ）アクリレート及びメチルアミノエチル（メタ）アクリレート等］、炭素数６〜１２のジアルケニルアミン［ジ（メタ）アリルアミン等］｝；３級アミノ基含有単量体｛ジアルキルアミノアルキル（メタ）アクリレート［窒素原子に炭素数１〜６のアルキル基が２つ結合したアミノアルキル基（炭素数２〜６）を有するもの；例えばジメチルアミノエチル（メタ）アクリレート及びジエチルアミノエチル（メタ）アクリレート等］、窒素原子を有する脂環式（メタ）アクリレート［モルホリノエチル（メタ）アクリレート等］、芳香族単量体［ジフェニルアミン（メタ）アクリルアミド、Ｎ，Ｎ−ジメチルアミノスチレン、４−ビニルピリジン、２−ビニルピリジン、Ｎ−ビニルピロール、Ｎ−ビニルピロリドン及びＮ−ビニルチオピロリドン等］｝、及びこれらの塩酸塩、硫酸塩、リン酸塩又は低級アルキル（炭素数１〜８）モノカルボン酸（酢酸及びプロピオン酸等）塩等が挙げられる。
【００４３】
脂肪族炭化水素系単量体（ｂ５）；
鎖状脂肪族炭化水素系単量体（ｂ５−１）：
炭素数２〜２０のアルケン（エチレン、プロピレン、ブテン、イソブチレン、ペンテン、ヘプテン、ジイソブチレン、オクテン、ドデセン及びオクタデセン等）及び炭素数４〜１２のアルカジエン（ブタジエン、イソプレン、１，４−ペンタジエン、１，６−ヘプタジエン及び１，７−オクタジエン等）等が挙げられる。
環状脂肪族炭化水素系単量体（ｂ５−２）：
シクロヘキセン、（ジ）シクロペンタジエン、ピネン、リモネン、インデン、ビニルシクロヘキセン及びエチリデンビシクロヘプテン等が挙げられる。
【００４４】
芳香族炭化水素系単量体（ｂ６）；
スチレン、α−メチルスチレン、ビニルトルエン、２，４−ジメチルスチレン、４−エチルスチレン、４−イソプロピルスチレン、４−ブチルスチレン、４−フェニルスチレン、４−シクロヘキシルスチレン、４−ベンジルスチレン、４−クロチルベンゼン及び２−ビニルナフタレン等が挙げられる。
【００４５】
ビニルエステル、ビニルエーテル、ビニルケトン類（ｂ７）；
炭素数２〜１２の飽和脂肪酸のビニルエステル（酢酸ビニル、プロピオン酸ビニル、酪酸ビニル及びオクタン酸ビニル等）、炭素数１〜１２のアルキル、アリール又はアルコキシアルキルビニルエーテル（メチルビニルエーテル、エチルビニルエーテル、プロピルビニルエーテル、ブチルビニルエーテル、２−エチルヘキシルビニルエーテル、フェニルビニルエーテル、ビニル−２−メトキシエチルエーテル及びビニル−２−ブトキシエチルエーテル等）及び炭素数１〜８のアルキル又はアリールビニルケトン（メチルビニルケトン、エチルビニルケトン及びフェニルビニルケトン等）等が挙げられる。
【００４６】
エポキシ基含有単量体（ｂ８）；
グリシジル（メタ）アクリレート及びグリシジル（メタ）アリルエーテル等が挙げられる。
【００４７】
ハロゲン元素含有単量体（ｂ９）；
塩化ビニル、臭化ビニル、塩化ビニリデン、塩化（メタ）アリル及びハロゲン化スチレン（ジクロロスチレン等）等が挙げられる。
【００４８】
不飽和ポリカルボン酸のエステル（ｂ１０）；
不飽和ポリカルボン酸のアルキル、シクロアルキル又はアラルキルエステル［不飽和ジカルボン酸（マレイン酸、フマール酸及びイタコン酸等）の炭素数１〜８のアルキルジエステル（ジメチルマレエート、ジメチルフマレート、ジエチルマレエート及びジオクチルマレエート）］等が挙げられる。
【００４９】
（Ｂ）を構成する（ｂ１）の割合は、（Ｂ）の重量に基づいて、好ましくは５０〜１００重量％であり、更に好ましくは６０〜９０重量％である。
（Ｂ）を構成する（ｂ２）〜（ｂ１０）を合計した割合は、（Ｂ）の重量に基づいて、好ましくは０〜５０重量％であり、更に好ましくは１０〜４０重量％である。
【００５０】
（Ｂ）のＳＰ値は、好ましくは８．２〜１４．０（ｃａｌ／ｃｍ３）１／２、であり、更に好ましくは８．５〜１３．６（ｃａｌ／ｃｍ３）１／２、特に好ましくは８．９〜１３．０（ｃａｌ／ｃｍ３）１／２である。
なお、（Ｂ）のＳＰ値は、Ｆｅｄｏｒｓによる方法［Ｐｏｌｙｍ．Ｅｎｇ．Ｓｃｉ．１４（２）１５２，（１９７４）］により計算することができる。
【００５１】
（Ａ）と（Ｂ）のＳＰ値の差の絶対値は１．５以下であり、導電性の観点から好ましくは１．３以下であり、更に好ましくは１．０以下である。
【００５２】
（メタ）アクリル重合体（Ｂ）のＭｎは、好ましくは８００〜５，０００，０００であり、更に好ましくは１，０００〜３，０００，０００、特に好ましくは１，５００〜１，０００，０００である
本発明における（Ｂ）のＭｎは、ゲルパーミエーションクロマトグラフィー（ＧＰＣ）を用いて、以下の条件で測定することができる。
装置（一例）  ：「ＨＬＣ−８１２０」［東ソー（株）製］
カラム（一例）：「ＴＳＫ  ＧＥＬ  ＧＭＨ６」［東ソー（株）製］２本
測定温度      ：４０℃
試料溶液      ：０．２５重量％のテトラヒドロフラン溶液
溶液注入量    ：１００μｌ
検出装置      ：屈折率検出器
基準物質      ：標準ポリスチレン（ＴＳＫｓｔａｎｄａｒｄ  ＰＯＬＹＳＴＹＲＥＮＥ）１２点（分子量：５００、１，０５０、２，８００、５，９７０、９，１００、
１８，１００、３７，９００、９６，４００、１９０，０００、３５５，０００、
１，０９０，０００、２，８９０，０００）［東ソー（株）製］
【００５３】
（メタ）アクリル重合体（Ｂ）は、公知の製造方法によって得ることができ、具体的には前記の単量体（ｂ１）〜（ｂ１０）を、重合触媒存在下に重合する方法が挙げられる。
重合触媒としては、アゾ系触媒（アゾビスイソブチロニトリル及びアゾビスバレロニトリル等）、過酸化物系触媒（ベンゾイルパーオキサイド、クミルパーオキサイド及びラウリルパーオキサイド等）及びレドックス系触媒（ベンゾイルパーオキサイドと３級アミンの混合物等）が挙げられる。更に必要により、公知の連鎖移動剤（炭素数２〜２０のアルキルメルカプタン等）を使用することもできる。
重合温度は、好ましくは２５〜１４０℃であり、更に好ましくは５０〜１２０℃である。また、上記の重合の他に、塊状重合、乳化重合又は懸濁重合により（Ｂ）を得ることができる。
【００５４】
本発明における架橋剤（Ｃ）としては、有機過酸化物（Ｃ１）、多価アミン化合物（Ｃ２）、多価ヒドラジド化合物（Ｃ３）、多価エポキシ化合物（Ｃ４）、多価イソシアナート化合物（Ｃ５）、アジリジン化合物（Ｃ６）及び硫黄（Ｃ７）等が挙げられる。これらのうち好ましいのは、（Ｃ１）及び（Ｃ２）である。
【００５５】
有機過酸化物（Ｃ１）としては、ジ−ｔ−ブチルパーオキサイド、ジクミルパーオキサイド、１，１−ジ（ｔ−ブチルパーオキシ）−３，３，５−トリメチルシクロヘキサン、２，５−ジメチル−２，５−ジ（ｔ−ブチルパーオキシ）ヘキシン−３、１，３−ジ（ｔ−ブチルパーオキシジイソプロピル）ベンゼン、２，５−ジメチル−２，５−ジ（ベンゾイルパーオキシ）ヘキサン、ｔ−ブチルパーオキシベンゾエート及びｔ−ブチルパーオキシイソプロピルカーボネート等が挙げられる。
【００５６】
多価アミン化合物（Ｃ２）としては、炭素数４〜３０の脂肪族多価アミン化合物及び芳香族多価アミン化合物等が挙げられる。
炭素数４〜３０の脂肪族多価アミン化合物としては、ヘキサメチレンジアミン、ヘキサメチレンジアミンカーバメ−ト、Ｎ，Ｎ’−ジシンナミリデン−１，６−ヘキサンジアミン等が挙げられる。
炭素数４〜３０の芳香族多価アミン化合物としては、４，４’−メチレンジアニリン、ｍ−フェニレンジアミン、４，４’−ジアミノジフェニルエーテル、３，４’−ジアミノジフェニルエーテル、４，４’−（ｍ−フェニレンジイソプロピリデン）ジアニリン、４，４’−（ｐ−フェニレンジイソプロピリデン）ジアニリン、２，２’−ビス〔４−（４−アミノフェノキシ）フェニル〕プロパン、４，４’−ジアミノベンズアニリド、４，４’−ビス（４−アミノフェノキシ）ビフェニル、ｍ−キシリレンジアミン、ｐ−キシリレンジアミン及び１，３，５−ベンゼントリアミン等が挙げられる。
【００５７】
多価ヒドラジド化合物（Ｃ３）は、ヒドラジド基を少なくとも２個有する化合物であり、具体的にはシュウ酸ジヒドラジド、マロン酸ジヒドラジド、コハク酸ジヒドラジド、グルタル酸ジヒドラジド、アジピン酸ジヒドラジド、ピメリン酸ジヒドラジド、スベリン酸ジヒドラジド、アゼライン酸ジヒドラジド、セバシン酸ジヒドラジド、ドデカン二酸ジヒドラジド、フタル酸ジヒドラジド、イソフタル酸ジヒドラジド、テレフタル酸ジヒドラジド、２，６−ナフタレンジカルボン酸ジヒドラジド、ナフタル酸ジヒドラジド、アセトンジカルボン酸ジヒドラジド、フマル酸ジヒドラジド、マレイン酸ジヒドラジド、イタコン酸ジヒドラジド、トリメリット酸ジヒドラジド、１，３，５−ベンゼントリカルボン酸ジヒドラジド、ピロメリット酸ジヒドラジド、アコニット酸ジヒドラジド等が挙げられる。
【００５８】
多価エポキシ化合物（Ｃ４）としては、グリシジルエーテル型エポキシ化合物（フェノールノボラック型エポキシ化合物、クレゾールノボラック型エポキシ化合物、クレゾール型エポキシ化合物、ビスフェノールＡ型エポキシ化合物、ビスフェノールＦ型エポキシ化合物、臭素化ビスフェノールＡ型エポキシ化合物、臭素化ビスフェノールＦ型エポキシ化合物、水素添加ビスフェノールＡ型エポキシ化合物等）等のグリシジルエーテル型エポキシ化合物；脂環式エポキシ化合物、グリシジルエステル型エポキシ化合物、グリシジルアミン型エポキシ化合物、イソシアヌレート型エポキシ化合物等のその他の多価エポキシ化合物；等の分子内に２以上のエポキシ基を有する化合物が挙げられる。
【００５９】
多価イソシアナート化合物（Ｃ５）としては、炭素数６〜２４のジイソシアナート類及びトリイソシアナート類が挙げられる。
炭素数６〜２４のジイソシアナート類としては、２，４−トリレンジイソシアナート（２，４−ＴＤＩ）、２，６−トリレンジイソシアナート（２，６−ＴＤＩ）、４，４’−ジフェニルメタンジイソシアナート（ＭＤＩ）、ヘキサメチレンジイソシアナート、ｐ−フェニレンジイソシアナート、ｍ−フェニレンジイソシアナート及び１，５−ナフチレンジイソシアナート等が挙げられる。
炭素数６〜２４のトリイソシアナート類としては、１，３，６−ヘキサメチレントリイソシアナート、１，６，１１−ウンデカントリイソシアナート及びビシクロヘプタントリイソシアナート等が挙げられる。
【００６０】
アジリジン化合物（Ｃ６）としては、トリス−２，４，６−（１−アジリジニル）−１，３，５−トリアジン、トリス〔１−（２−メチル）アジリジニル〕ホスフィノキシド、ヘキサ〔１−（２−メチル）アジリジニル〕トリホスファトリアジン等が挙げられる。
【００６１】
本発明の導電性ゴム組成物（Ｚ）には、本発明の効果を阻害しない範囲で添加剤（Ｄ）を含有させることができる。
添加剤（Ｄ）としては、充填剤（Ｄ１）、酸化防止剤（Ｄ２）、光安定剤（Ｄ３）、可塑剤（Ｄ４）、加工助剤（Ｄ５）、滑剤（Ｄ６）、粘着剤（Ｄ７）、難燃剤（Ｄ８）、着色剤（Ｄ９）、老化防止剤（Ｄ１０）、架橋促進剤（Ｄ１１）及び架橋遅延剤（Ｄ１２）等が挙げられる。
これらの添加剤（Ｄ）は、単独でも２種以上を併用してもよい。
【００６２】
充填剤（Ｄ１）としては、補強性充填剤（カーボンブラック及びシリカ等）及び非補強性充填剤（炭酸カルシウム及びクレー等）等が挙げられる。
酸化防止剤（Ｄ２）としては、ジフェニルアミン系酸化防止剤（ジオクチル化ジフェニルアミン等）及びｐ−フェニレンジアミン系酸化防止剤（Ｎ，Ｎ’−ジフェニル−ｐ−フェニレンジアミン等）等が挙げられる。
光安定剤（Ｄ３）としては、サリチル酸系安定剤（フェニルサリチラート及びｐ−オクチルサリチラート等）、ベンゾフェノン系安定剤（２，４−ジヒドロキシベンゾフェノン及び２−ヒドロキシ−４−メトキシベンゾフェノン等）、ベンゾトリアゾール系安定剤［２−（２β−ヒドロキシ−５β−メチルフェニル）ベンゾトリアゾール、２−（２β−ヒドロキシ−４β−ｎ−オクチルオキシフェニル）ベンゾトリアゾール等］等が挙げられる。
可塑剤（Ｄ４）としては、ポリエチレングリコール、ポリアミドオリゴマー、エチレンビスステアロアマイド、フタル酸エステル、ポリスチレンオリゴマー、ポリエチレンワックス、ミネラルオイル、シリコーンオイル等が挙げられる。
加工助剤（Ｄ５）としては、高級脂肪酸（リシノール酸、ステアリン酸、パルチミン酸及びラウリン酸等）、高級脂肪酸塩（ステアリン酸バリウム、ステアリン酸亜鉛及びステアリン酸カルシウム等）及び高級脂肪酸エステル（リシノール酸エステル、ステアリン酸エステル、パルチミン酸エステル及びラウリン酸エステル等）等が挙げられる。
滑剤（Ｄ６）としては、脂肪酸低級アルコールエステル及び金属石けん等が挙げられる。
粘着剤（Ｄ７）としては、ロジン系化合物、テルペン系化合物、フェノール系化合物及び石油樹脂等が挙げられる。
難燃剤（Ｄ８）としては、三酸化アンチモン及び水酸化アルミニウム等が挙げられる。
着色剤（Ｄ９）としては、カーボンブラック、酸化チタン、亜鉛華、ベンガラ、群青、紺青、アゾ顔料、ニトロソ顔料、レーキ顔料及びフタロシアニン顔料等が挙げられる。
老化防止剤（Ｄ１０）としては、芳香族第二アミン系化合物［フェニルナフチルアミン、４，４’−（α，α−ジメチルベンジル）ジフェニルアミン及びＮ，Ｎ’−ジ−２−ナフチル−ｐ−フェニレンジアミン等］、フェノール系化合物｛２，６−ジ−ｔ− ブチル−４−メチルフェノール及びテトラキス−［メチレン−３−（３’，５’−ジ−ｔ−ブチル−４’−ヒドロキシフェニル）プロピオネート］メタン等｝、硫黄含有化合物｛ジベンゾチアジルジスルフィド、ビス［２−メチル−４−（３−ｎ−アルキルチオプロピオニルオキシ）−５−ｔ−ブチルフェニル］スルフィド及びジブチルジチオカルバミン酸ニッケル等｝、ベンゾイミダゾール系化合物（２−メルカプトベンゾイミダゾール等）、キノリン系化合物（２，２，４−トリメチル−１，２−ジヒドロキノリンの重合物等）等が挙げられる。
架橋促進剤（Ｄ１１）としては、４，４’−ビス（α、α’−ジメチルベンジル）ジフェニルアミン、テトラメチルチウラムジスルフィド、Ｎ−オキシジエチレン−２−ベンゾチアゾリルスルフェンアミド、Ｎ−シクロヘキシル−２−ベンゾチアジルスルフェンアミド、ジベンゾチアジルジスルフィド、２−メルカプトベンゾチアゾール、ジンクジ−ｎ−ブチルジチオカーバイト及びジンクジメチルジチオカーバイト等が挙げられる。
架橋遅延剤（Ｄ１２）としては、無水フタル酸及びＮ−シクロヘキシルチオフタルイミド化合物等が挙げられる。
【００６３】
導電性ゴム組成物（Ｚ）の重量に基づく（Ａ）の含有率は、導電性の観点から、好ましくは５〜８５重量％であり、更に好ましくは１０〜８０重量％、特に好ましくは１２〜７５重量％である。
導電性ゴム組成物（Ｚ）の重量に基づく（Ｂ）の含有率は、導電性及び硬度の観点から、好ましくは１４．９５〜９４．９５重量％であり、更に好ましくは１９．４３〜８９．４３重量％、特に好ましくは２３．９〜８６．９重量％である。
導電性ゴム組成物（Ｚ）の重量に基づく（Ｃ）の含有率は、硬度の観点から、好ましくは０．０５〜２０重量％であり、更に好ましくは０．０７〜１５重量％、特に好ましくは０．１〜１０重量％である。
導電性ゴム組成物（Ｚ）の重量に基づく（Ｄ１）〜（Ｄ１２）を合計した含有率は、硬度の観点から、好ましくは０〜２０重量％であり、更に好ましくは０．５〜１８重量％、特に好ましくは１〜１５重量％である。
【００６４】
本発明の導電性ゴム組成物（Ｚ）は、イオン液体（Ａ）、（メタ）アクリル重合体（Ｂ）、架橋剤（Ｃ）、必要により添加剤（Ｄ）を混練することにより得ることができる。
混練に使用できる装置としては、ニーダー、バンバリーミキサー、ヘンシェルミキサー、オープンロール及びカレンダーロール等が挙げられる。
具体的には、上記装置に、（Ａ）、（Ｂ）、（Ｃ）、必要により（Ｄ）を投入し、１３０℃〜２００℃で、１０分間〜５時間混練する方法が挙げられる。
【実施例】
【００６５】
以下実施例により本発明を具体的に説明するが、本発明はこれらに限定されるものではない。
【００６６】
＜製造例１＞［イオン液体（Ａ）の製造］
撹拌機、温度計、加熱冷却装置、還流コンデンサ及び減圧装置を備えたステンレス製耐圧反応容器に、テトラヒドロフラン１４４重量部、イミダゾール６８重量部、ジエチル炭酸２３６重量部を投入し、撹拌して均一に溶解させた。次いで撹拌下１７０℃まで昇温し反応容器内の圧力を０．６５ＭＰａ以下に保ちながら同温度で６時間反応させ、高速液体クロマトグラフィーで反応物の分析を行ったところ、１−エチルイミダゾール９５モル％、１，３−ジエチルイミダゾリウムエチル炭酸塩３モル％、イミダゾール２モル％混合物が得られた。この反応物を蒸留して、１−エチルイミダゾール８８重量部を得た（収率：９２％）。
撹拌機、温度計及び加熱冷却装置を備えたステンレス製耐圧反応容器に、得られた１−エチルイミダゾール９６重量部、ジメチル炭酸１８０重量部及びメタノール１２８重量部を投入し、撹拌して均一に溶解させた。次いで撹拌下１３０℃まで昇温し反応容器内の圧力を０．５ＭＰａ以下に保ちながら同温度で４０時間反応させた後２５℃まで冷却し、１−エチル−３−メチルイミダゾリウムモノメチル炭酸塩を得た（転化率：９９．５モル％）。次いで２５℃で酢酸６０重量部を投入し、同温度で３０分間撹拌してイオン液体である１−エチル−３−メチルイミダゾリウム酢酸塩（Ａ）を得た。（Ａ）のＳＰ値は１０．７であった。
【００６７】
＜製造例２＞［（メタ）アクリル重合体（Ｂ−１）の製造］
撹拌機、温度計、加熱冷却装置及び窒素導入管を備えた反応容器に、メタクリル酸メチル８５重量部、２，２’−アゾビス（２，４−ジメチルバレロニトリル）０．５重量部を投入し、窒素雰囲気、６０℃で１２時間ラジカル重合を行い、（メタ）アクリル重合体（Ｂ−１）を製造した。（Ｂ−１）のＳＰ値は９．７であった。
【００６８】
＜製造例３＞［（メタ）アクリル重合体（Ｂ−２）の製造］
実施例１において、メタクリル酸メチル８５重量部を、メタクリル酸メチル５７重量部とメタクリル酸ヒドロキシエチル２８重量部を混合したものに変更した以外は実施例１と同様にして、（メタ）アクリル重合体（Ｂ−２）を製造した。（Ｂ−２）のＳＰ値は１０．２であった。
【００６９】
＜製造例４＞［（メタ）アクリル重合体（Ｂ−３）の製造］
実施例１において、メタクリル酸メチル８５重量部を、メタクリル酸メチル４２．５重量部とメタクリル酸ヒドロキシエチル４２．５重量部を混合したものに変更した以外は実施例１と同様にして、（メタ）アクリル重合体（Ｂ−３）を製造した。（Ｂ−３）のＳＰ値は１１．５であった。
【００７０】
＜実施例１＞
ヘンシェルミキサーに、イオン液体（Ａ）１３．５重量部、（メタ）アクリル重合体（Ｂ−１）８５重量部、架橋剤（Ｃ）（ジ−ｔ−ブチルパーオキサイド）１．５重量部、老化防止剤（Ｄ１０）（ジベンゾチアジルジスルフィド）４重量部、架橋促進剤（Ｄ１１）［４，４’−ビス（α、α’−ジメチルベンジル）ジフェニルアミン］６重量部を加え、１７０℃に昇温後同温度で２０分間混練して、導電性ゴム組成物（Ｚ−１）を得た。
【００７１】
＜実施例２＞
実施例１において、（メタ）アクリル重合体（Ｂ−１）８５重量部を（メタ）アクリル重合体（Ｂ−２）８５重量部に変更した以外は実施例１と同様にして、導電性ゴム組成物（Ｚ−２）を得た。
【００７２】
＜実施例３＞
実施例１において、（メタ）アクリル重合体（Ｂ−１）８５重量部を（メタ）アクリル重合体（Ｂ−３）８５重量部に変更した以外は実施例１と同様にして、導電性ゴム組成物（Ｚ−３）を得た。
【００７３】
＜比較例１＞
ヘンシェルミキサーに、エピクロロヒドリンゴム「ハイドリンＴ３１０６Ｓ」［日本ゼオン（株）製］１００重量部、ステアリン酸１重量部、カーボンブラック「旭＃３５」［旭カーボン（株）］６５重量部、硫黄１．５重量部、ジベンゾチアジルジスルフィド４重量部、４，４’−ビス（α、α’−ジメチルベンジル）ジフェニルアミン６重量部を投入し、１７０℃で２０分間混練して、導電性ゴム組成物（Ｚ’−１）を得た。
【００７４】
＜比較例２＞
撹拌機、温度計、加熱冷却装置、スチームストリッピング装置、滴下ボンベ及び窒素導入管を備えた耐圧反応容器に、エピクロロヒドリン１５２．４重量部、アリルグリシジルエーテル３１．３重量部、エチレンオキサイド１９重量部及びトルエン２，１５８重量部を投入し、窒素雰囲気下に撹拌しながら７０℃に昇温し、同温度で、エチレンオキシド１３８．２重量部とトルエン２９４．４重量部を混合した溶液を５時間かけて等速度で添加した。
次いで、水１５重量部を添加して反応を終了させ、４，４’−チオビス−（６−ｔ−ブチル−３−メチルフェノール）の５重量％トルエン溶液３８重量部を投入し、１０分間撹拌した。次いで、スチームストリッピングをし、上澄み水を除去後、６０℃で減圧乾燥して、エピクロロヒドリンゴムを得た。得られたエピクロロヒドリンゴムは、１Ｈ−ＮＭＲ分析の結果、エピクロルヒドリン単位３０モル％、エチレンオキサイド単位６５モル％、アリルグリシジルエーテル単位５モル％から構成されるものであった。
ヘンシェルミキサーに、得られたエピクロロヒドリンゴム１００重量部、過塩素酸リチウム５重量部、１，３−ビス（ジメチルアミノプロピル）チオウレア１重量部、亜鉛５重量部、ステアリン酸１重量部、硫黄１．５重量部、テトラエチルチウラムジスルフィド１重量部を配合し、１７０℃で２０分間混練して、導電性ゴム組成物（Ｚ’−２）を得た。
【００７５】
導電性ゴム組成物（Ｚ−１）〜（Ｚ−３）、（Ｚ’−１）、（Ｚ’−２）について、以下の方法で硬度を測定し、導電性、導電性のばらつきについて評価した。結果を表１に示す。
＜導電性ゴム組成物の硬度の評価方法＞
ＪＩＳ  Ｋ６２５３−３（タイプＡ、２５℃）に従って、ゴム組成物の硬度を測定した。
＜導電性ゴム組成物の導電性の評価方法＞
ＡＳＴＭ  Ｄ２５７に準拠し、導電性ゴム組成物（Ｚ−１）〜（Ｚ−３）、（Ｚ’−１）、（Ｚ’−２）のそれぞれについて試験片（１００×１００×２ｍｍ）を１０個（Ｎｏ．１〜１０）作製し、超絶縁計「ＤＳＭ−８１０３」［東亜ディーケーケー（株）製］を用いて２３℃、湿度５０％ＲＨの雰囲気下で１０個の試験片の表面固有抵抗値（Ω）を測定し、平均値を算出した。数値が小さいほど導電性に優れることを示す。
＜導電性ゴム組成物の導電性のばらつきの評価方法＞
上記の導電性ゴム組成物の導電性の評価方法における、１０個の試験片の表面固有抵抗値について、最大値を最小値で除した値を導電性のばらつきとした。数値が１に近いほど導電性のばらつきが少ないことを意味する。
【００７６】
【表１】
2013216793.tif 000002
【００７７】
表１の結果から明らかなように、本発明の導電性ゴム組成物は導電性に優れ、導電性のばらつきが少ない。
【産業上の利用可能性】
【００７８】
本発明の導電性ゴム組成物（Ｚ）は、導電性に優れ、導電性ゴム組成物間における導電性のばらつきが少ないため、電子写真複写機や静電記録装置等の画像形成装置において使用される、導電性ロールや導電性ブレード等に幅広く用いることができる。